500 ㎖ 의 3 구 가지 형 플라스크 의 전체 면 을 알루미늄 포일 로 덮 어 , 광 을 차폐 하 였 다 . 차폐 후 의 가지 형 플라스크 에 , 얻 어 진 중합 성 액정 조성 액 ( 1 ) 을 , 그 가지 형 플라스크 의 전체 용량 500 부 에 대하 여 400 부 충전 하 였 다 . 중합 성 액정 조성 액 ( 1 ) 이 충전 된 가지 형 플라스크 를 질소 로 치환 하 여 기 상부 ( 즉 , 가지 형 플라스크 의 전체 용량 500 부 에 대하 여 100 부 ) 의 산소 농도 를 0 . 1 용적 ％ 로 조정 하 고 , 80 ℃ 의 오 일 배스 로 24 시간 가열 하 였 다 . 가열 후 , 중합 성 액정 조성 액 ( 1 ) 을 상온 ( 25 ℃) 으로 냉각 시켜 , 중합 성 액정 조성 액 함유 용기 ( 1 ) 을 얻 었 다 . 얻 어 진 중합 성 액정 조성 액 함유 용기 를 23 ℃ 에서 어두운 곳 에서 1 개월 간 보관 하 였 다 .